СПОСОБ ОБРАБОТКИ ЖИДКОСТЕЙ ГАЗАМИ
METHOD OF PROCESSING FLUIDS BY GASES

Изобретение относится к области техники и технологии и может быть использовано в различных отраслях промышленности для газификации и аэрации технологических жидкостей, водоподготовки, обработки стоков.
Известен способ обработки жидкостей газами, включающий подачу жидкости в гидравлическую систему, пропускание газа через пористые керамические элементы, последующее смешение жидкости и газа, ввод смеси жидкости и газа в гидравлическую систему [1].
Известный способ реализуется с помощью набора пористых керамических элементов из трубок или пластин, причем обработка жидкости осуществляется только в наборе элементов с размером пор мембранного слоя 0,2 и более мкм. Такая обработка ограничена насыщением жидкости газовыми пузырьками определенного размера при подаче газа при обработке с одинаковым давлением, то есть физическим процессом растворения газа в жидкости при постоянных условиях без какого-либо химического воздействия на жидкость.
Техническим результатом, достигаемым при реализации настоящего изобретения, является возможность осуществления комплексной физико-химической обработки жидкости с одновременным улучшением условий насыщения жидкости газом за счет повышения пористости керамических элементов, противотока жидкости и газа в пористых керамических элементах, а также увеличения давления жидкости и газа по ходу движения жидкости в гидравлической системе.
Достигается это тем, что в способе обработке жидкостей газами, включающем подачу жидкости в гидравлическую систему, пропускание газа через пористые керамические элементы, последующее смешение жидкости и газа, ввод смеси жидкости и газа в гидравлическую систему, пористые керамические элементы имеют пористость мембранного слоя 42-48% с размером пор свыше 0,01 мкм, в жидкость перед смешением ее с газом и/или после смешения добавляют реагент или реагенты, пористые элементы устанавливают в трубопроводе гидравлической системы и/или в емкости гидравлической системы, причем давление газа и жидкости в каждом последующем элементе поддерживают выше, чем в предыдущем, а жидкость и газ в пористых керамических элементах направляют противотоком.
Кроме того, при осуществлении способа обработки жидкостей газами в качестве реагента могут добавлять часть жидкости, выходящей из гидравлической системы.
При осуществлении способа пористые керамические элементы могут устанавливать под углом до 90°, причем газ подают в нижние части элементов, а жидкость подают пульсационно в верхние части элементов.
При осуществлении способа пористые керамические элементы могут выполнять в виде набора трубок, укрепленных в двух трубных решетках или в трубной решетке и заглушке.
Пример 1.
4
2+
20 л раствора FeSO с концентрацией ионов Fe 7,0 мг/л обрабатывали воздухом в гидравлической системе с помощью пористых керамических элементов с размером пор более 0,01 мкм и пористостью мембранного слоя 46% в течение 10 мин. Рабочее давление жидкости и воздуха после смешения составляло 1 ата.
2+
Концентрация ионов Fe на выходе из гидравлической системы была равна 5,6 мг/л.
Пример 2.
4
Раствор FeSO в количестве и концентрации, что и в примере 1, обрабатывали воздухом с помощью пористых керамических элементов с указанными в первом примере характеристиками, но при рабочем давлении в гидравлической системе 3 ата.
2+
Концентрация ионов Fe на выходе из гидравлической системы была равна 2,4 мг/л.
Пример 3.
Условие проведения эксперимента - концентрация и объем раствора совпадали с опытами первого и второго примера. Давление в гидравлической системе 3 ата поддерживалось в течение 5 мин, а затем было увеличено до 4 ата в течение еще 5 мин.
2+
Концентрация ионов Fe на выходе из гидравлической системы в конце опыта достигло 1,8 мг/л.
Пример 4.
2
2
Условие опыта соответствовало примеру 2, но в гидравлическую систему подавали 0,01 об.% от исходного раствора НО.
2+
Концентрация ионов Fe на выходе из гидравлической системы понизилась до 1,4 мг/л.
Пример 5.
2
4
3
Условие опыта соответствовало примеру 4, дополнительно в раствор подавали 1 мас.% от исходного раствора Al(SO).
2+
Концентрация ионов Fe на выходе из гидравлической системы достигла 1,0 мг/л.
Пример 6.
Условие проведения эксперимента были аналогичны примеру 4. Кроме того, в начало гидравлической системы подавали 3 об.% от исходного раствора выходящей из гидравлической системы жидкости.
2+
Содержание ионов Fe в данных условиях опыта уменьшилось в конечном растворе до 1,1 мг/л.
Пример 7.
Опыт проводился в условиях, аналогичных примеру 2, за исключением подачи раствора и воздуха. Пористый керамический элемент установили вертикально, воздух подавали в нижнюю часть элемента, а раствор с помощью насоса-дозатора пульсационно направляли в верхнюю часть элемента.
2+
Концентрация ионов Fe на выходе из гидравлической системы составила 2,0 мг/л.
На Фиг.1 изображена схема гидравлической системы обработка жидкостей газами с использованием трубопроводов а) и емкостей б), на фиг.2-3 - возможное выполнение пористого керамического элемента в виде набора трубок, укрепленных в двух трубных решетках или трубной решетке и заглушке соответственно.
Обрабатываемая жидкость движется по трубопроводу 1 с использованием насоса 2 более низкого давления и насоса 3 более высокого давления. Газ более низкого 4 и высокого давления 5 поступает в пористые керамические элементы 6, где смешивается с обрабатываемой жидкостью. По трубопроводу 7 в гидравлическую систему, состоящую из трубопровода 1, насосов 2 и 3, пористых керамических элементов 6, добавляют реагент или реагенты. Реагент или реагенты поступают в гидравлическую систему перед и/или после смешения обрабатываемой жидкости с газом.
Часть жидкости выходящей из гидравлической системы 8 направляется в качестве реагента в начало гидравлической системы. При соединении пористого керамического элемента 6 с емкостью 9 гидравлической системы подачу обрабатываемой жидкости осуществляют с помощью периодического пульсационного насоса 10, по гидравлической линии 4 (5) подают в нижнюю часть пористого керамического элемента 6, при этом угол между осью емкости 9 и осью пористого керамического элемента 6 составляет 90°.
Пористый керамический элемент, изображенный на фиг.2, расположен в корпусе 1, снабженном центральной трубой 2 с отверстиями в ней 3, в виде набора трубок 4, укрепленном в трубных решетках 5, причем пористый керамический элемент снабжен штуцерами 6 и 7, в которые подают газ и жидкость (газ подают и отводят через штуцеры 6, жидкость подают и отводят через штуцеры 7 противотоком газу, или наоборот - штуцеры 6 - для жидкости, а штуцеры 7 - для газа).
Пористый керамический элемент, изображенный на фиг.3, отличается наличием заглушки 8, а также единственным штуцером 6 для газа, жидкость при этом подают через нижний штуцер 7, а отводят через верхний штуцер 7.
Предлагаемый способ обработки жидкостей газами позволяет осуществить комплексную физико-химическую обработку жидкости с одновременным улучшением условий насыщения жидкости газом за счет повышения пористости керамических элементов, использования преимущества противоточного течения жидкости и газа в пористых элементах. Увеличение давления жидкости и газа по ходу движения жидкости в гидравлической системе также способствует повышению качества обработки жидкости.
Источники информации
1. Патент РФ № 2178728, B01F 3/04, 2004 г.